(57)【特許請求の範囲】
【請求項１】
（Ｓ）ビニル芳香族炭化水素単量体単位の含有量が少なくとも７０重量％である少なくとも２つの重合体ブロック、及び
（Ｂ）次の重合体ブロック（ａ）、（ｂ）及び（ｃ）：
（ａ）イソプレン単量体単位を含有する、またはイソプレン単量体単位及びビニル芳香族炭化水素単量体単位を含有する重合体ブロック、
（ｂ）１，３−ブタジエン単量体単位を含有する、または１，３−ブタジエン単量体単位及びビニル芳香族炭化水素単量体単位を含有する重合体ブロック、及び
（ｃ）イソプレン単量体単位及び１，３−ブタジエン単量体単位を含有する、またはイソプレン単量体単位、１，３−ブタジエン単量体単位及びビニル芳香族炭化水素単量体単位を含有する重合体ブロック
但し、該重合体ブロック（ａ）、（ｂ）及び（ｃ）それぞれのビニル芳香族炭化水素単量体単位含有量は７０重量％未満である、
より選ばれ、
次の（Ｂ−１）〜（Ｂ−５）：
（Ｂ−１）少なくとも１つの重合体ブロック（ａ）及び少なくとも１つの重合体ブロック（ｂ）の組合せ、
（Ｂ−２）少なくとも１つの重合体ブロック（ａ）及び少なくとも１つの重合体ブロック（ｃ）の組合せ、
（Ｂ−３）少なくとも１つの重合体ブロック（ａ）、少なくとも１つの重合体ブロック（ｂ）及び少なくとも１つの重合体ブロック（ｃ）の組合せ、
（Ｂ−４）少なくとも１つの重合体ブロック（ｂ）及び少なくとも１つの重合体ブロック（ｃ）の組合せ、及び
（Ｂ−５）少なくとも１つの重合体ブロック（ｃ）単独
からなる群より選ばれる１つの系からなる１つまたは２つ以上の重合体ブロックを包含するブロック共重合体であって、
該ブロック共重合体における、ビニル芳香族炭化水素単量体単位含有量が６０〜９５重量％、イソプレン単量体単位及び１，３−ブタジエン単量体単位の含有量の合計が４０〜５重量％であり、
該ブロック共重合体における、イソプレン単量体単位の１，３−ブタジエン単量体単位に対する重量比が４５／５５〜９７／３の範囲であり、且つ、
該ブロック共重合体に含まれるビニル芳香族炭化水素単量体単位の総重量に対する、１〜３個のビニル芳香族炭化水素単量体単位からなる少なくとも１つのショートセグメントに含まれるビニル芳香族炭化水素単量体単位の重量％で定義される、該ブロック共重合体のビニル芳香族炭化水素単量体単位部分のショートセグメント率が０〜３０重量％であることを特徴とするブロック共重合体。
【請求項２】
該重合体ブロック（Ｂ）として、（Ｂ−５）少なくとも１つの重合体ブロック（ｃ）単独を含むことを特徴とする、請求項１に記載のブロック共重合体。
【請求項３】
該重合体ブロック（Ｂ）として、（Ｂ−１）少なくとも１つの重合体ブロック（ａ）及び少なくとも１つの重合体ブロック（ｂ）の組合せを含むことを特徴とする、請求項１に記載のブロック共重合体。
【請求項４】
イソプレン単量体単位の１，３−ブタジエン単量体単位に対する重量比が５５／４５〜９５／５の範囲にあることを特徴とする、請求項１に記載のブロック共重合体。
【請求項５】
該ショートセグメント率が１〜２５重量％の範囲であることを特徴とする、請求項１に記載のブロック共重合体。
【請求項６】
線状ブロック共重合体であることを特徴とする、請求項１に記載のブロック共重合体。
【請求項７】
請求項１〜６のいずれかに記載のブロック共重合体１００重量部と、２−〔１−（２−ヒドロキシ−３，５−ジ−ｔ−ペンチルフェニル）エチル〕−４，６−ジ−ｔ−ペンチルフェニルアクリレート、２−ｔ−ブチル−６−（３−ｔ−ブチル−２−ヒドロキシ−５−メチルベンジル）−４−メチルフェニルアクリレート、２，４−ビス〔（オクチルチオ）メチル〕−ｏ−クレゾールからなる群より選ばれる少なくとも１種の安定剤０．０５〜３重量部とを含有するブロック共重合体組成物。
【請求項８】
請求項１〜６のいずれかに記載のブロック共重合体１０〜９９重量％とスチレン系樹脂９０〜１重量％とを含有するブロック共重合体／スチレン系樹脂組成物。
【請求項９】
請求項７に記載のブロック共重合体組成物とスチレン系樹脂とを含有するブロック共重合体／スチレン系樹脂組成物であって、該ブロック共重合体組成物中の該ブロック共重合体の該スチレン系樹脂に対する重量比が、１０／９０〜９９／１であることを特徴とする組成物。
【発明の詳細な説明】
【０００１】
【発明の属する技術分野】
本発明はブロック共重合体に関する。さらに詳しくは、本発明は、ビニル芳香族炭化水素単量体単位を含む少なくとも２つの重合体ブロック（Ｓ）、及びイソプレン単量体単位と１，３−ブタジエン単量体単位とを含む重合体ブロック（Ｂ）を包含するブロック共重合体であって、ビニル芳香族炭化水素単量体単位含有量、イソプレン単量体単位及び１，３−ブタジエン単量体単位の合計含有量、及びイソプレン単量体単位の１，３−ブタジエン単量体単位に対する重量比が特定の範囲にあり、且つ、該ブロック共重合体に含まれるビニル芳香族炭化水素単量体単位全量に対する１〜３個のビニル芳香族炭化水素単量体単位からなるショートセグメントに含まれるビニル芳香族炭化水素単量体単位の割合が特定の範囲にあるブロック共重合体に関する。本発明のブロック共重合体は、熱安定性に優れる（即ち、高温加熱時におけるポリマー鎖の架橋及び切断による分子量分布の変化が小さい）ので、成形時の高温条件下でもゲル化の発生を防ぐことができる。該ブロック共重合体から得られる成形品（シートなど）は、上記したように該ブロック共重合体が優れた熱安定性を有するために、ゲル化した樹脂の塊であるフィッシュアイ（ｆｉｓｈ ｅｙｅ、以下屡々「ＦＥ」と略す）が少なく、さらに剛性、伸び、耐衝撃性、透明性、熱収縮特性にも優れている。したがって、本発明のブロック共重合体は、各種成形品の製造に有利に用いることができる。本発明はまた、上記のブロック共重合体とスチレン系樹脂とを特定の割合で包含してなるブロック共重合体／スチレン系樹脂組成物にも関する。
【０００２】
【従来の技術】
ビニル芳香族炭化水素単量体単位と共役ジエン単量体単位（１，３−ブタジエンなどに由来する単量体単位）とを含有するブロック共重合体のうち、ビニル芳香族炭化水素単量体単位含有量が比較的高いブロック共重合体は、透明性、耐衝撃性などの特性を有するので、射出成形用途、押し出し成形用途（シート、フィルムなど）などに使われている。また、上記ブロック共重合体とスチレン系重合体とを包含する組成物は、透明性及び機械特性に優れているので、シート、フィルムなどとして用いられている。
【０００３】
上記ブロック共重合体及び上記組成物に関し、いくつかの提案がなされている。例えば、日本国特開昭５２−５８７８８号公報（米国特許第４，１６７，５４５号に対応）には、透明性と耐衝撃性を改良する目的で触媒を分割添加する方法で得られるビニル芳香族炭化水素及び１，３−ブタジエンを含む分岐状ブロック共重合体が記載されている。日本国特開昭５３−８６８８号公報（米国特許第４，１２０，９１５号に対応）は、ビニル芳香族炭化水素を重合した後、１，３−ブタジエンと少量のイソプレンとを逐次添加し、カップリングするという方法で、熱安定性が向上したブロック共重合体を得る試みがなされている。日本国特開平２−１１３００７号公報は、耐衝撃性を有するブロック共重合体を得る目的で、ビニル芳香族炭化水素重合体ブロックとイソプレンを主体とする重合体ブロックとを含む特定構造を有するブロック共重合体を開示している。日本国特開昭５８−１４１２３３号公報は、透明性や表面光沢性などの外観特性及び耐衝撃性に優れた熱可塑性重合体組成物を得る目的で、分子量の増加と共に組成分布が変化するビニル芳香族炭化水素／１，３−ブタジエンブロック共重合体混合物（分子量が大きく異なる高分子鎖の混合物）と熱可塑性樹脂との組成物を開示している。日本国特開平４−２７７５０９号公報（米国特許第５，２２７，４１９号及びＥＰ４９２４９０に対応）は、耐環境応力亀裂性を改良することを目的として、触媒を分割添加する方法によってビニル芳香族炭化水素／１，３−ブタジエン漸変性ブロック共重合体を製造している。日本国特開平５−１７７７７７号公報は低温高速成形性、深絞り成形性の改良された剛性の高い熱可塑性樹脂（ビニル芳香族炭化水素／イソプレンブロック共重合体）製の多層シートを得る目的で、表層に特定の弾性率を有する樹脂と該樹脂とのビカット軟化点の比が特定の範囲にある樹脂層からなる多層シートを開示している。日本国特開昭６３−１４５３１４号公報（米国特許第４，９３９，２０８号及びＥＰ２７０５１５に対応）は、優れた透明性と機械的特性を得る目的で、Ｓ−Ｂ−Ｂ／Ｓ−Ｓ構造のブロック共重合体（ただし、Ｓはスチレン重合体ブロック、Ｂはブタジエン重合体ブロック、Ｂ／Ｓはブタジエン／スチレン共重合体ブロック）を製造している。日本国特開平７−９７４１８号公報は、透明性と耐衝撃性を改良することを目的として、ブロック率、重合体ブロックの配置、ビニル芳香族炭化水素とブタジエンとがランダム共重合した部分のブタジエン量比率等に特徴を持たせたビニル芳香族炭化水素／ブタジエンブロック共重合体及び該ブロック共重合体の組成物を開示している。
しかしながら、上記の特許文献に記載されている、ビニル芳香族炭化水素単量体単位と共役ジエン単量体単位とを包含するブロック共重合体は、いずれも熱安定性が不十分であるため、高温加熱時にゲル化しやすい。したがって、このようなブロック共重合体から得られる成形品（シートなど）は、ゲル化した樹脂の塊であるＦＥが数多く発生するという問題を抱えている。例えば、ブロック共重合体を成形して得られたシートに印刷を施す場合、シートにＦＥがあると印刷が不良になってしまう。
【０００４】
【発明が解決しようとする課題】
このような状況の下で、本発明者らは、優れた熱安定性（即ち、高温加熱時におけるポリマー鎖の架橋及び切断による分子量分布の変化が小さい）を有するために成形時のＦＥ発生を防止することができるだけでなく、剛性、伸び、耐衝撃性、透明性、熱収縮特性に優れた成形品を製造するために有利に用いることができるブロック共重合体を開発するために、鋭意研究を重ねた。その結果、意外にも、ビニル芳香族炭化水素単量体単位を含む少なくとも２つの重合体ブロック（Ｓ）、及びイソプレン単量体単位と１，３−ブタジエン単量体単位とを含む重合体ブロック（Ｂ）を包含するブロック共重合体であって、ビニル芳香族炭化水素単量体単位含有量、イソプレン単量体単位及び１，３−ブタジエン単量体単位の合計含有量、イソプレン単量体単位の１，３−ブタジエン単量体単位に対する重量比が特定の範囲にあり、且つ、該ブロック共重合体に含まれるビニル芳香族炭化水素単量体単位全量に対する１〜３個のビニル芳香族炭化水素単量体単位からなるショートセグメントに含まれるビニル芳香族炭化水素単量体単位の割合が特定の範囲にあるブロック共重合体を成形すると、ＦＥが少ないだけでなく、剛性、伸び、耐衝撃性、透明性、熱収縮特性に優れた成形品を得ることができることを見出した。この知見に基づき、本発明は完成された。
【０００５】
したがって、本発明の１つの目的は、ＦＥが少ないだけでなく、剛性、伸び、耐衝撃性、透明性、熱収縮特性に優れた成形品を製造するために有利に用いることができるブロック共重合体を提供することである。
本発明の上記及びその他の諸目的、諸特徴ならびに諸利益は、以下の詳細な説明及び請求の範囲の記載から明らかとなる。
本発明によれば、
（Ｓ）ビニル芳香族炭化水素単量体単位の含有量が少なくとも７０重量％である少なくとも２つの重合体ブロック、及び
（Ｂ）次の重合体ブロック（ａ）、（ｂ）及び（ｃ）：
（ａ）イソプレン単量体単位を含有する、またはイソプレン単量体単位及びビニル芳香族炭化水素単量体単位を含有する重合体ブロック、
（ｂ）１，３−ブタジエン単量体単位を含有する、 または１，３−ブタジエン単量体単位及びビニル芳香族炭化水素単量体単位を含有する重合体ブロック、及び
（ｃ）イソプレン単量体単位及び１，３−ブタジエン単量体単位を含有する、またはイソプレン単量体単位、１，３−ブタジエン単量体単位及びビニル芳香族炭化水素単量体単位を含有する重合体ブロック
但し、該重合体ブロック（ａ）、（ｂ）及び（ｃ）それぞれのビニル芳香族炭化水素単量体単位含有量は７０重量％未満である、
より選ばれ、
次の（Ｂ−１）〜（Ｂ−５）：
（Ｂ−１）少なくとも１つの重合体ブロック（ａ）及び少なくとも１つの重合体ブロック（ｂ）の組合せ、
（Ｂ−２）少なくとも１つの重合体ブロック（ａ）及び少なくとも１つの重合体ブロック（ｃ）の組合せ、
（Ｂ−３）少なくとも１つの重合体ブロック（ａ）、少なくとも１つの重合体ブロック（ｂ）及び少なくとも１つの重合体ブロック（ｃ）の組合せ、
（Ｂ−４）少なくとも１つの重合体ブロック（ｂ）及び少なくとも１つの重合体ブロック（ｃ）の組合せ、及び
（Ｂ−５）少なくとも１つの重合体ブロック（ｃ）単独
からなる群より選ばれる１つの系からなる１つまたは２つ以上の重合体ブロックを包含するブロック共重合体であって、
該ブロック共重合体における、ビニル芳香族炭化水素単量体単位含有量が６０〜９５重量％、イソプレン単量体単位及び１，３−ブタジエン単量体単位の含有量の合計が４０〜５重量％であり、
該ブロック共重合体における、イソプレン単量体単位の１，３−ブタジエン単量体単位に対する重量比が４５／５５〜９７／３の範囲であり、且つ、
該ブロック共重合体に含まれるビニル芳香族炭化水素単量体単位の総重量に対する、１〜３個のビニル芳香族炭化水素単量体単位からなる少なくとも１つのショートセグメントに含まれるビニル芳香族炭化水素単量体単位の重量％で定義される、該ブロック共重合体
のビニル芳香族炭化水素単量体単位部分のショートセグメント率が０〜３０重量％であることを特徴とするブロック共重合体が提供される。
【０００６】
【課題を解決するための手段】
本発明の理解を容易にするために、以下、本発明の基本的特徴及び好ましい諸態様を列挙する。
１．（Ｓ）ビニル芳香族炭化水素単量体単位の含有量が少なくとも７０重量％である少なくとも２つの重合体ブロック、及び
（Ｂ）次の重合体ブロック（ａ）、（ｂ）及び（ｃ）：
（ａ）イソプレン単量体単位を含有する、またはイソプレン単量体単位及びビニル芳香族炭化水素単量体単位を含有する重合体ブロック、
（ｂ）１，３−ブタジエン単量体単位を含有する、または１，３−ブタジエン単量体単位及びビニル芳香族炭化水素単量体単位を含有する重合体ブロック、及び
（ｃ）イソプレン単量体単位及び１，３−ブタジエン単量体単位を含有する、またはイソプレン単量体単位、１，３−ブタジエン単量体単位及びビニル芳香族炭化水素単量体単位を含有する重合体ブロック
但し、該重合体ブロック（ａ）、（ｂ）及び（ｃ）それぞれのビニル芳香族炭化水素単量体単位含有量は７０重量％未満である、
より選ばれ、
次の（Ｂ−１）〜（Ｂ−５）：
（Ｂ−１）少なくとも１つの重合体ブロック（ａ）及び少なくとも１つの重合体ブロック（ｂ）の組合せ、
（Ｂ−２）少なくとも１つの重合体ブロック（ａ）及び少なくとも１つの重合体ブロック（ｃ）の組合せ、
（Ｂ−３）少なくとも１つの重合体ブロック（ａ）、少なくとも１つの重合体ブロック（ｂ）及び少なくとも１つの重合体ブロック（ｃ）の組合せ、
（Ｂ−４）少なくとも１つの重合体ブロック（ｂ）及び少なくとも１つの重合体ブロック（ｃ）の組合せ、及び
（Ｂ−５）少なくとも１つの重合体ブロック（ｃ）単独
からなる群より選ばれる１つの系からなる１つまたは２つ以上の重合体ブロックを包含するブロック共重合体であって、
該ブロック共重合体における、ビニル芳香族炭化水素単量体単位含有量が６０〜９５重量％、イソプレン単量体単位及び１，３−ブタジエン単量体単位の含有量の合計が４０〜５重量％であり、
該ブロック共重合体における、イソプレン単量体単位の１，３−ブタジエン単量体単位に対する重量比が４５／５５〜９７／３の範囲であり、且つ、
該ブロック共重合体に含まれるビニル芳香族炭化水素単量体単位の総重量に対する、１〜３個のビニル芳香族炭化水素単量体単位からなる少なくとも１つのショートセグメントに含まれるビニル芳香族炭化水素単量体単位の重量％で定義される、該ブロック共重合体のビニル芳香族炭化水素単量体単位部分のショートセグメント率が０〜３０重量％であることを特徴とするブロック共重合体。
２．該重合体ブロック（Ｂ）として、（Ｂ−５）少なくとも１つの重合体ブロック（ｃ）単独を含むことを特徴とする、前項１に記載のブロック共重合体。
３．該重合体ブロック（Ｂ）として、（Ｂ−１）少なくとも１つの重合体ブロック（ａ）及び少なくとも１つの重合体ブロック（ｂ）の組合せを含むことを特徴とする、前項１に記載のブロック共重合体。
４．イソプレン単量体単位の１，３−ブタジエン単量体単位に対する重量比が５５／４５〜９５／５の範囲にあることを特徴とする、前項１に記載のブロック共重合体。
５．該ショートセグメント率が１〜２５重量％の範囲であることを特徴とする、前項１に記載のブロック共重合体。
６．線状ブロック共重合体であることを特徴とする、前項１に記載のブロック共重合体。
７．前項１〜６のいずれかに記載のブロック共重合体１００重量部と、２−〔１−（２−ヒドロキシ−３，５−ジ−ｔ−ペンチルフェニル）エチル〕−４，６−ジ−ｔ−ペンチルフェニルアクリレート、２−ｔ−ブチル−６−（３−ｔ−ブチル−２−ヒドロキシ−５−メチルベンジル）−４−メチルフェニルアクリレート、２，４−ビス〔（オクチルチオ）メチル〕−ｏ−クレゾールからなる群より選ばれる少なくとも１種の安定剤０．０５〜３重量部とを含有するブロック共重合体組成物。
８．前項１〜６のいずれかに記載のブロック共重合体１０〜９９重量％とスチレン系樹脂９０〜１重量％とを含有するブロック共重合体／スチレン系樹脂組成物。
９．前項７に記載のブロック共重合体組成物とスチレン系樹脂とを含有するブロック共重合体／スチレン系樹脂組成物であって、該ブロック共重合体組成物中の該ブロック共重合体の該スチレン系樹脂に対する重量比が、１０／９０〜９９／１であることを特徴とする組成物。
【０００７】
以下、本発明について詳しく説明する。
本発明において、重合体を構成する各単量体単位の命名は、該単量体単位が由来する単量体の命名に従っている。たとえば、「ビニル芳香族炭化水素単量体単位」とは、単量体であるビニル芳香族炭化水素を重合した結果生ずる、重合体の構成単位を意味し、その構造は、置換ビニル基に由来する置換エチレン基の二つの炭素が結合部位となっている分子構造である。又、「１，３−ブタジエン単量体単位」とは、単量体である１，３−ブタジエン単量体を重合した結果生ずる、重合体の構成単位を意味し、その構造は、１，３−ブタジエン単量体に由来するオレフィンの二つの炭素が結合部位となっている分子構造である。
【０００８】
本発明のブロック共重合体は、
（Ｓ）ビニル芳香族炭化水素単量体単位の含有量が少なくとも７０重量％である少なくとも２つの重合体ブロック、及び
（Ｂ）次の重合体ブロック（ａ）、（ｂ）及び（ｃ）：
（ａ）イソプレン単量体単位を含有する、またはイソプレン単量体単位及びビニル芳香族炭化水素単量体単位を含有する重合体ブロック、
（ｂ）１，３−ブタジエン単量体単位を含有する、または１，３−ブタジエン単量体単位及びビニル芳香族炭化水素単量体単位を含有する重合体ブロック、及び
（ｃ）イソプレン単量体単位及び１，３−ブタジエン単量体単位を含有する、またはイソプレン単量体単位、１，３−ブタジエン単量体単位及びビニル芳香族炭化水素単量体単位を含有する重合体ブロック
より選ばれる１つまたは２つ以上の重合体ブロックを包含する。
但し、上記重合体ブロック（Ｂ）は、次の（Ｂ−１）〜（Ｂ−５）：
（Ｂ−１）少なくとも１つの重合体ブロック（ａ）及び少なくとも１つの重合体ブロック（ｂ）の組合せ、
（Ｂ−２）少なくとも１つの重合体ブロック（ａ）及び少なくとも１つの重合体ブロック（ｃ）の組合せ、
（Ｂ−３）少なくとも１つの重合体ブロック（ａ）、少なくとも１つの重合体ブロック（ｂ）及び少なくとも１つの重合体ブロック（ｃ）の組合せ、
（Ｂ−４）少なくとも１つの重合体ブロック（ｂ）及び少なくとも１つの重合体ブロック（ｃ）の組合せ、及び
（Ｂ−５）少なくとも１つの重合体ブロック（ｃ）単独
からなる群より選ばれる１つの系からなる。
【０００９】
本発明のブロック共重合体において、ビニル芳香族炭化水素単量体単位含有量は６０〜９５重量％、好ましくは６５〜９０重量％、さらに好ましくは６８〜８５重量％である。
また、イソプレン単量体単位及び１，３−ブタジエン単量体単位の含有量の合計は４０〜５重量％、好ましくは３５〜１０重量％、さらに好ましくは３２〜１５重量％である。
ビニル芳香族炭化水素単量体単位含有量が６０重量％未満で、イソプレン単量体単位及び１，３−ブタジエン単量体単位の含有量の合計が４０重量％を超える場合は、ブロック共重合体から得られる成形品の剛性が低下するため、好ましくない。また、ビニル芳香族炭化水素単量体単位含有量が９５重量％を超え、イソプレン単量体単位及び１，３−ブタジエン単量体単位の含有量の合計が５重量％未満である場合は、ブロック共重合体から得られる成形品の伸び、耐衝撃性が低下するため、好ましくない。
【００１０】
本発明のブロック共重合体において、イソプレン単量体単位の１，３−ブタジエン単量体単位に対する重量比は４５／５５〜９７／３、好ましくは５０／５０〜９７／３、更に好ましくは５５／４５〜９５／５である。
イソプレン単量体単位の１，３−ブタジエン単量体単位に対する重量比が９７／３を超える場合は、ブロック共重合体の高温加熱時に、ポリマー鎖の切断による分子量分布の変化が大きくなり（即ち、低分子量成分が増加する）、加工時の流動性が高くなりすぎるなどの不利が生じるため好ましくない。また、イソプレン単量体単位の１，３−ブタジエン単量体単位に対する重量比が４５／５５未満である場合は、ブロック共重合体の高温加熱時に、ポリマー鎖の架橋による分子量分布の変化が大きくなり（即ち、高分子量成分が増加する）、ゲルとなるため好ましくない。
【００１１】
本発明のブロック共重合体における重合体ブロック（Ｓ）は、ビニル芳香族炭化水素単量体単位を少なくとも７０重量％、好ましくは８０重量％以上、更に好ましくは９０重量％以上含有する。重合体ブロック（Ｓ）は、ビニル芳香族炭化水素単量体単位以外の単量体単位を含んでいても良い。ビニル芳香族炭化水素単量体単位以外の単量体単位の例としては、１，３−ブタジエン単量体単位及びイソプレン単量体単位が挙げられる。
該重合体ブロック（ａ）、（ｂ）及び（ｃ）それぞれのビニル芳香族炭化水素単量体単位含有量は７０重量％未満である。好ましくは６０重量％未満、更に好ましくは５０重量％未満である。
該重合体ブロック（ａ）のイソプレン単量体単位含有量に関しては、ブロック共重合体全体として、上記の組成を有していれば特に限定はないが、好ましくは３０重量％以上、更に好ましくは４０重量％以上、特に好ましくは５０重量％以上である。
該重合体ブロック（ｂ）の１，３−ブタジエン単量体単位含有量に関しては、ブロック共重合体全体として、上記の組成を有していれば特に限定はないが、好ましくは３０重量％以上、更に好ましくは４０重量％以上、特に好ましくは５０重量％以上である。
該重合体ブロック（ｃ）のイソプレン単量体単位及び１，３−ブタジエン単量体単位の含有量の合計に関しては、ブロック共重合体全体として、上記の組成を有していれば特に限定はないが、好ましくは３０重量％以上、更に好ましくは４０重量％以上、特に好ましくは５０重量％以上である。なお、該重合体ブロック（ｃ）はランダム共重合体であることが好ましい。
【００１２】
本発明のブロック共重合体の重合体ブロック（Ｓ）、及び場合によって重合体ブロック（Ｂ）に用いるビニル芳香族炭化水素単量体単位の例として、スチレン、ｏ−メチルスチレン、ｐ−メチルスチレン、ｐ−ｔｅｒｔ−ブチルスチレン、２，４−ジメチルスチレン、α−メチルスチレン、ビニルナフタレン、ビニルアントラセン、１，１−ジフェニルエチレンに由来する単量体単位を挙げることができる。これらの中で、スチレンに由来する単量体単位が特に好ましい。これらは単独で使用してもよいし、２種以上混合して使用してもよい。
本発明のブロック共重合体に含まれるビニル芳香族炭化水素単量体単位の総重量に対する、１〜３個のビニル芳香族炭化水素単量体単位からなる少なくとも１つのショートセグメントに含まれるビニル芳香族炭化水素単量体単位の重量％で定義される、該ブロック共重合体のビニル芳香族炭化水素単量体単位部分のショートセグメント率は０〜３０重量％である。上記ショートセグメント率は、好ましくは１〜２５重量％である。
上記ショートセグメント率が３０重量％を超える場合、ブロック共重合体の剛性が低下するため好ましくない。
【００１３】
上記ショートセグメント率は次の方法によって測定できる。ブロック共重合体をジクロロメタンに溶解し、オゾン（Ｏ3）にて酸化分解した後、得られたオゾニドをジエチルエーテル中で水素化アルミニウムリチウムにて還元し、純水で加水分解を行うことにより得られたビニル芳香族炭化水素成分のゲルパーミエーションクロマトグラフィー（ＧＰＣ）測定を行い、得られたピークの面積比を算出することにより定量する（田中貴之、佐藤寿弥、仲二見泰伸「高分子学会予稿集」２９、２０５１頁、１９８０年、日本国、を参照）。
上記ショートセグメント率は、ブロック共重合体を製造する際、ビニル芳香族炭化水素単量体、イソプレン単量体、１，３−ブタジエン単量体を共重合する過程でのこれらの単量体の添加量、重合する複数の単量体の重合反応性比等を変えることによって調整することができる。具体的には、ビニル芳香族炭化水素単量体、イソプレン単量体及び１，３−ブタジエン単量体の混合物を連続的に重合系に供給して重合する方法、極性化合物あるいはランダム化剤を使用してビニル芳香族炭化水素単量体、イソプレン単量体及び１，３−ブタジエン単量体を共重合する方法などを、単独または組み合わせて用いることによって、ショートセグメント率を調整することができる。
【００１４】
上記の極性化合物やランダム化剤の例として、テトラヒドロフラン、ジエチレングリコールジメチルエーテル、ジエチレングリコールジブチルエーテル等のエーテル類、トリエチルアミン、テトラメチルエチレンジアミン等のアミン類、チオエーテル類、ホスフィン類、ホスホルアミド類、アルキルベンゼンスルホン酸塩、カリウムやナトリウムのアルコキシドを挙げることができる。
本発明のブロック共重合体の例として、次の式（１）、（２）または（３）：
（１）Ｓ−（Ｂ−Ｓ）n
（２）Ｓ−（Ｂ−Ｓ）n−Ｂ
（３）Ｂ−（Ｓ−Ｂ）n+1
で表されるブロック構造を有する線状ブロック共重合体、及び次の式（４）、（５）、（６）または（７）：
（４）［（Ｓ−Ｂ）k］m+2−Ｘ
（５）［（Ｓ−Ｂ）k−Ｓ］m+2−Ｘ
（６）［（Ｂ−Ｓ）k］m+2−Ｘ
（７）［（Ｂ−Ｓ）k−Ｂ］m+2−Ｘ
で表されるブロック構造を有するラジアルブロック共重合体を挙げることができる。
上記式（１）〜（７）において、各Ｓは独立にビニル芳香族炭化水素単量体単位の含有量が７０重量％以上である重合体ブロック（Ｓ）を表す。
【００１５】
上記式（１）〜（７）において、各Ｂは上記の重合体ブロック（Ｂ）を表す。重合体ブロック（Ｂ）が上記の系（Ｂ−１）、（Ｂ−２）、（Ｂ−３）または（Ｂ−４）からなる場合は、上記式（１）〜（７）のブロック共重合体は、２種以上の異なったＢブロックを有する。上記式（１）で表されるブロック共重合体の具体例としては、上記式（１）のブロック共重合体の重合体ブロック（Ｂ）が上記の系（Ｂ−１）からなり、ｎ＝２の場合、下式のような構造のブロック共重合体が挙げられる。
Ｓ−Ｂ（ａ）−Ｓ−Ｂ（ｂ）−Ｓ
［式中、各Ｓは重合体ブロック（Ｓ）を表し、Ｂ（ａ）は、上記の重合体ブロック（ａ）を表し、Ｂ（ｂ）は上記の重合体ブロック（ｂ）を表す。］
上記式（４）〜（７）において、Ｘは四塩化ケイ素、四塩化スズ、エポキシ化大豆油、
テトラグリシジル−１，３−ビスアミノメチルシクロヘキサン、ポリハロゲン化炭化水素、カルボン酸エステル、ポリビニル化合物等のカップリング剤の残基、または多官能有機リチウム化合物等の開始剤の残基を表す。
上記式（１）〜（７）においてｎ、ｋ及びｍは自然数であり、通常１〜５である。
【００１６】
本発明のブロック共重合体は、公知の方法で製造することができる。例えば、有機溶媒中、有機リチウム化合物を開始剤としてビニル芳香族炭化水素、イソプレン及び１，３−ブタジエンを重合することにより製造することができる。
ブロック共重合体の製造に用いる有機溶媒として、炭化水素溶媒を挙げることができる。炭化水素溶媒の例として、ブタン、ペンタン、ヘキサン、イソペンタン、ヘプタン、オクタン、イソオクタン等の脂肪族炭化水素、シクロペンタン、メチルシクロペンタン、シクロヘキサン、メチルシクロヘキサン、エチルシクロヘキサン等の脂環式炭化水素、及びベンゼン、トルエン、エチルベンゼン、キシレン等の芳香族炭化水素等が挙げることができる。これらは単独で用いてもよいし、２種以上混合して用いてもよい。
ブロック共重合体の製造に用いる有機リチウム化合物とは、分子中に一個以上のリチウム原子を有する有機化合物、即ち有機モノリチウム化合物、有機ジリチウム化合物、有機ポリリチウム化合物を意味する。有機リチウム化合物の具体例としては、エチルリチウム、ｎ−プロピルリチウム、イソプロピルリチウム、ｎ−ブチルリチウム、ｓｅｃ−ブチルリチウム、ｔｅｒｔ−ブチルリチウム、ヘキサメチレンジリチウム、ブタジエニルジリチウム、イソプレニルジリチウムを挙げることができる。これら単独で用いてもよいし、２種以上混合して用いてもよい。
【００１７】
上記の方法で本発明のブロック共重合体を製造する際の重合温度は、一般に−１０〜１５０℃、好ましくは４０〜１２０℃である。重合に要する時間は条件によって異なるが、通常は１０時間以内であり、特に好ましくは０．５〜５時間である。また、重合系の雰囲気は窒素ガスなどの不活性ガス雰囲気に置換するのが望ましい。重合圧力は、上記重合温度範囲で単量体及び溶媒を液相に維持するのに充分な圧力の範囲である限り、特に限定されない。また、重合系内には触媒やリビングポリマーを不活性化させるような不純物、例えば水酸素、炭酸ガス等が混入しないよう留意する必要がある。
ブロック共重合体の成形加工性を高めるという観点からはブロック共重合体のメルトフローレート（以下、屡々「ＭＦＲ」と記す）、通常０．１〜５０ｇ／１０ｍｉｎ、好ましくは１〜２０ｇ／１０ｍｉｎである。なお、ＭＦＲはＪＩＳＫ−６８７０に準拠し、Ｇ条件（温度２００℃、荷重５Ｋｇ）で測定する。
【００１８】
本発明のブロック共重合体に２−〔１−（２−ヒドロキシ−３，５−ジ−ｔ−ペンチルフェニル）エチル〕−４，６−ジ−ｔ−ペンチルフェニルアクリレート、２−ｔ−ブチル−６−（３−ｔ−ブチル−２−ヒドロキシ−５−メチルベンジル）−４−メチルフェニルアクリレート、２，４−ビス〔（オクチルチオ）メチル〕−ｏ−クレゾールからなる群から選ばれる少なくとも１種の安定剤を添加してブロック共重合体組成物とすることにより、高温加熱時の熱安定性をさらに高めることができる。安定剤の量はブロック共重合体１００重量部に対して０．０５〜３重量部、好ましくは０．１〜２重量部である。
安定剤の量が０．０５重量部未満である場合は、高温加熱時におけるポリマー鎖の架橋及び切断による分子量分布の変化を抑止する効果が小さい。また、３重量部を超えて添加しても、０．０５〜３重量部添加した場合以上の抑止効果はない。
【００１９】
本発明のブロック共重合体またはブロック共重合体組成物にスチレン系樹脂を添加してブロック共重合体／スチレン系樹脂組成物とすることにより、さらに優れた剛性、伸び、耐衝撃性、透明性を有する成形品を得ることができる。
ブロック共重合体／スチレン系樹脂組成物において、ブロック共重合体及びスチレン系樹脂の量は、ブロック共重合体及びスチレン系樹脂の総重量に対して、それぞれ１０〜９９重量％、９０〜１重量％、好ましくはそれぞれ１０〜９０重量％、９０〜１０重量％、更に好ましくはそれぞれ１５〜８５重量％、８５〜１５重量％である。
ブロック共重合体の量が１０重量％未満でスチレン系樹脂の量が９０重量％を超える場合は、ブロック共重合体／スチレン系樹脂組成物から得られる成形品の耐衝撃性が低下する。また、ブロック共重合体の量が９９重量％を超え、スチレン系樹脂の量が１重量％未満である場合は、ブロック共重合体／スチレン系樹脂組成物から得られる成形品の表面特性（滑り性、耐ブロッキング性等）や剛性等の改良効果が小さくなるため、好ましくない。
【００２０】
上記スチレン系樹脂としては、非ゴム変性スチレン系重合体を用いることができる。また、透明性を損なわない範囲でゴム変性ポリスチレンを用いてもよい。
非ゴム変性スチレン系重合体の例として、スチレン、α−メチルスチレン等のα−アルキル置換スチレン、核アルキル置換スチレン、核ハロゲン置換スチレン等より選ばれる少なくとも１種のスチレン系単量体よりなる重合体、及び、上記スチレン系単量体より選ばれる少なくとも１種を５０重量％以上、好ましくは７０重量％以上含む、これらの単量体と共重合可能な少なくとも１種の他の単量体との共重合体を挙げることができる。
該スチレン単量体と共重合可能な単量体の例としては、アクリル酸及びそのエステル類［アクリル酸メチル、アクリル酸エチル、アクリル酸プロピル、アクリル酸ブチルなどのアクリル酸アルキル（ただし、アルキル基の炭素数は１〜１２）］、メタアクリル酸及びそのエステル類［メタアクリル酸メチル、メタアクリル酸エチル、メタアクリル酸ブチル等のメタアクリル酸アルキル（ただし、アルキル基の炭素数は１〜１２）］、フマル酸、マレイン酸、イタコン酸等のα、β−不飽和ジカルボン酸及びこれらのモノエステル、ジエステル類、無水物及びイミド化物（例えば無水マレイン酸、マレイミド等）を挙げることができる。
好適なスチレン系樹脂の例として、ポリスチレン、スチレン／アクリル酸ｎ−ブチル共重合体、及びスチレン／メチルメタアクリレート共重合体を挙げることができる。これらは単独で用いてもよいし、２種以上を混合して用いてもよい。
【００２１】
本発明のブロック共重合体／スチレン系樹脂組成物は、従来公知のあらゆる配合方法によって製造することができる。例えば、オープンロール、インテンシブミキサー、インターナルミキサー、コニーダー、二軸ローター付の連続混練機、押出機等の一般的な混和機を用いた溶融混練方法、各成分を溶剤に溶解又は分散混合後溶剤を加熱除去する方法などによって製造することができる。
また、本発明のブロック共重合体、ブロック共重合体組成物、ブロック共重合体／スチレン系樹脂組成物は、ｎ−オクタデシル３−（３，５−ジ−ｔ−ブチル−４−ヒドロキシフェニル）プロピオネート、テトラキス〔メチレン−３−（３，５−ジ−ｔ−ブチル−４−ヒドロキシフェニル）プロピオネート〕メタン、１，３，５−トリメチル−２，４，６−トリス（３，５−ジ−ｔ−ブチル−４−ヒドロキシベンジル）ベンゼン、２，４−ビス−（ｎ−オクチルチオ）−６−（４−ヒドロキシ−３，５−ジ−ｔ−ブチルアニリノ）−１，３，５−トリアジン等のフェノール系安定剤の少なくとも１種をブロック共重合体１００重量部に対して０．０５〜３重量部含有していてもよい。
【００２２】
また、本発明のブロック共重合体、ブロック共重合体組成物、ブロック共重合体／スチレン系樹脂組成物は、トリス−（ノニルフェニル）フォスファイト、２，２−メチレンビス（４，６−ジ−ｔ−ブチルフェニル）オクチルホスファイト、２−｛〔２，４，８，１０−テトラキス（１，１−ジメチルエチル）ジベンゾ［ｄ、ｆ］［１，３，２］ジオキサフォスフェフィン−６−イル〕オキシ｝−Ｎ，Ｎ−ビス｛２−〔（２，４，８，１０−テトラキス（１，１−ジメチルエチル）ジベンゾ［ｄ、ｆ］［１，３，２］ジオキサフォスフェフィン−６−イル）オキシ〕−エチル｝−エタンアミン、トリス（２，４−ジ−ｔ−ブチルフェニル）フォスファイト等の有機ホスフェート系、有機ホスファイト系安定剤の少なくとも１種をブロック共重合体１００重量部に対して０．０５〜３重量部含有していてもよい。
【００２３】
本発明のブロック共重合体、ブロック共重合体組成物、ブロック共重合体／スチレン系樹脂組成物には、所望により、添加剤を配合することができる。添加剤の例としては、ビニル芳香族炭化水素含有量が５０重量％以下であるビニル芳香族炭化水素／共役ジエンブロック共重合体エラストマー、ポリエチレンテレフタレート等の重合体を挙げることができる。
添加剤としてはさらに、プラスチックの配合に一般的に用いられる添加剤を用いることができる。そのような添加剤の例として、ガラス繊維、ガラスビーズ、シリカ、炭酸カルシウム、タルク等の無機補強剤、有機繊維、クマロンインデン樹脂等の有機補強剤、有機パーオキサイド、無機パーオキサイド等の架橋剤、チタン白、カーボンブラック、酸化鉄等の顔料、染料、難燃剤、酸化防止剤、紫外線吸収剤、帯電防止剤、滑剤、可塑剤、その他の増量剤、及びこれらの混合物を挙げることができる。
本発明のブロック共重合体、ブロック共重合体組成物、ブロック共重合体／スチレン系樹脂組成物は、そのままであるいは着色して通常の熱可塑性樹脂と同様の加工手段によって成形し、広範な用途に使用できる。例えば、射出成形、吹込成形などによって成形し、ＯＡ機器部品、日用品、食品、雑貨、弱電部品等の容器に使用することができる。特に、熱収縮性フィルム及びラミネート用フィルム等の薄いフィルム、食品・弱電部品等のブリスターケース等の透明シートとして好適に使用することができる。
【００２４】
【発明の実施の形態】
以下、実施例及び比較例によって本発明を具体的に説明するが、本発明はこれらの例によって何ら限定されるものではない。
実施例及び比較例において用いたブロック共重合体の物性は次の方法で測定した。
（１）ＭＦＲ
ＪＩＳＫ−６８７０に基づき、Ｇ条件（温度２００℃、荷重５Ｋｇ）で測定した。
（２）ショートセグメント率
ブロック共重合体のジクロロメタン溶液にオゾン（Ｏ3）濃度１．５％の酸素を１５０ｍｌ／分で通過させて酸化分解し、得られたオゾニドを、水素化アルミニウムリチウムを混合したジエチルエーテル中に滴下して還元した後、純水を滴下して加水分解し、炭酸カリウムを添加し、塩析、濾過を行うことにより得られたビニル芳香族炭化水素成分のＧＰＣ測定を行い、得られたピークの面積比を算出することにより得た（田中康之、佐藤寿弥、仲二見泰伸「高分子学会予稿集」２９、２０５１頁、１９８０年、日本国、を参照）。なおオゾン発生機は日本国日本オゾン（株）製ＯＴ−３１Ｒ−２型を用い、ＧＰＣ測定は、クロロホルムを溶媒とし、カラムは流れ方向に日本国島津製作所製ｓｈｉｍｐａｃｋ ＨＳＧ−４０Ｈ、ｓｈｉｍｐａｃｋ ＧＰＣ−８０２、ｓｈｉｍｐａｃｋ ＧＰＣ−８０１を用いて測定した。
【００２５】
実施例及び比較例において行った測定及び評価は次の通りである。
（１）熱安定性
表３及び表４に示した安定剤を添加したブロック共重合体（但し、表３及び表４に示したスチレン系樹脂は含まない）を窒素雰囲気下で２３０℃の温度に加熱し、６０分間静置した。このブロック共重合体を加熱・静置前後にゲルパーミエーションクロマトグラフィー（ＧＰＣ）で分析し、加熱・静置前の分析で得られたＧＰＣチャートと加熱・静置後の分析で得られたＧＰＣチャート（上記２つのＧＰＣチャートの面積は同一）を重ね合わた。この際、上記の加熱によりブロック共重合体の分子量分布が広がり、加熱・静置後の分析で得られたＧＰＣチャートにおけるピークの幅が、加熱前のものと比較して広がるため、上記２つのＧＰＣチャートにおけるピークが重ならない領域が生じる。このピークが重ならない領域のうち低分子量側の部分の面積の、ピーク全体の面積（上記２つのＧＰＣチャートそれぞれにおけるピーク全体の面積は同一）に対する比を低分子量成分比率（重量％で表す）とし、上記のピークが重ならない領域のうち高分子量側の部分の面積の、ピーク全体の面積に対する比を高分子量成分比率（重量％で表す）とした。
なお、低分子量成分比率が高いほどポリマー鎖切断が多いことを示し、高分子量成分比率が高いほどポリマー鎖架橋が多いことを示す。
【００２６】
（２）面衝撃強度（耐衝撃性の目安）
重錘形状を半径１／２インチとした以外はＡＳＴＭＤ−１７０９に準拠して２３℃で測定し、５０％破壊値を求めた。
（３）引張弾性率（剛性の目安）及び破断伸び
引張速度５ｍｍ／ｍｉｎでシートの押出方向およびその直角方向について測定した。試験片は幅を１２．７ｍｍ、標線間を５０ｍｍとした。
（４）曇り価（Ｈａｚｅ）
シート表面に流動パラフィンを塗布し、ＡＳＴＭ Ｄ１００３に準拠して測定した。
（５）フィッシュアイ（ＦＥ）
ブロック共重合体組成物またはブロック共重合体／スチレン系樹脂組成物を４０ｍｍシート押出機（スクリューの径が４０ｍｍであるシート押出機）を用いて押出温度２３５℃の条件で押し出すことにより、厚さ０．３ｍｍのシートを６時間連続成形した。運転開始５分後と６時間後とにおける、シート面積３００ｃｍ2あたりの０．５ｍｍ以上のＦＥの個数の差を数えた。判定基準は次の通りである。
○：差が５０個未満である。
△：差が５０〜１００個である。
×：差が１００個を超える。
【００２７】
（６）８０℃収縮率（低温収縮性の目安）
熱収縮性フィルム（実施例１６及び１７に記載するように、ブロック共重合体／スチレン樹脂組成物からなる厚さ０．２５ｍｍのシートをテンター延伸機（ｔｅｎｔｅｒ）で押出方向の直角方向に１０４℃で５倍に一軸延伸することにより得られた厚さ約６０μｍの延伸フィルム）を８０℃の温水中に５分間浸漬し、次の式
８０℃収縮率（％）＝｛（Ｌ−Ｌ1）／Ｌ｝×１００
（ただし、Ｌは８０℃の温水中に浸漬する前の長さを表し、Ｌ1は８０℃の温水中に５分間浸漬した後の長さを表す。）
により算出した。
【００２８】
（７）自然収縮率
３種類の熱収縮性フィルム（実施例１６及び１７に記載するように、ブロック共重合体／スチレン樹脂組成物からなる厚さ０．２５ｍｍのシートをテンター延伸機（ｔｅｎｔｅｒ）で押出方向の直角方向にそれぞれ１０４℃、１０８℃、１１２℃で５倍に一軸延伸することにより得られた厚さ約６０μｍの延伸フィルム）の８０℃収縮率を上記の方法で測定した。３種類の熱収縮性フィルムのそれぞれを３５℃で５日間放置し、次の式で表されるＮＳ値を求めた。
ＮＳ値（％）＝｛（Ｌ2−Ｌ3）／Ｌ2｝×１００
（ただし、Ｌ2は放置前の長さを表し、Ｌ3は５日間放置した後の長さを表す。）
８０℃収縮率を横軸、ＮＳ値を縦軸として、８０℃収縮率とＮＳ値との関係をプロットし（３点をプロットする）、８０℃収縮率とＮＳ値との関係を表すグラフを作り、８０℃収縮率が４０％であるときのＮＳ値をグラフから求め、その値を自然収縮率とした。
（８）温水非融着性
熱収縮性フィルム（上記（６）項で用いたものと同様のフィルム）を直径約８ｃｍのガラス瓶に巻き付け、７０℃温水中に３本俵積みで５分間放置し、フィルムの融着状態を目視で判定した。判定基準は次の通りである。
◎：全く融着していない。
○：融着はわずかで、すぐ離れる。
×：融着しており、すぐには離れない。
【００２９】
【実施例】
実施例、比較例に使用したスチレン系樹脂Ａ−１〜Ａ−３を表１に示す。
Ａ−１は、汎用ポリスチレン（日本国エー・アンド・エムスチレン（株）製）である。Ａ−１のＭＦＲは２．８であった。
スチレン系樹脂Ａ−２（スチレン／アクリル酸ｎ−ブチル共重合体）は、次のように製造した。
撹拌器付き１０Ｌオートクレーブに、スチレン４．２ｋｇとアクリル酸ｎ−ブチル０．８ｋｇ及び同時にエチルベンゼン０．３ｋｇと、ＭＦＲを調整するための１，１ビス（ｔ−ブチルパーオキシ）シクロヘキサンを１ｇ仕込み、１１０℃で３時間、１３０℃で３時間、１５０℃で２時間重合した。重合圧力は１．５Ｋｇ／ｃｍ2Ｇであった。その後、ベント押出機で未反応スチレン、アクリル酸ｎ−ブチル、エチルベンゼンを回収し、スチレン系樹脂Ａ−２を得た。スチレン系樹脂Ａ−２のＭＦＲは３．０であった。
スチレン系樹脂Ａ−３（スチレン／アクリル酸ｎ−ブチル共重合体）は、表１に示す組成を用いた以外はスチレン系樹脂Ａ−２と同様の方法で製造した。スチレン系樹脂Ａ−３のＭＦＲは３．０であった。
【００３０】
実施例、比較例に使用したブロック共重合体Ｂ−１〜Ｂ−１７は、後述するように、シクロヘキサン溶媒中でｎ−ブチルリチウムを開始剤に用い、表２のポリマー構造欄に記載されている順序（左端のブロックから、右端のブロックの方向に重合した）、量のモノマーを添加して重合し、さらに安定剤を添加することにより、安定剤を含む組成物の形で得た。Ｂ−１〜Ｂ−１６に添加された安定剤の種類と量は表３及び表４に示す通りである。また、Ｂ−１７に添加された安定剤の種類と量は表５に示す通りである。
ブロック共重合体Ｂ−１は以下のように製造した。ジャケット付き３０リットル密閉反応器にイソプレン６重量部と１，３−ブタジエン２重量部を２０重量％の濃度で含むシクロヘキサン溶液を仕込み、それにｎ−ブチルリチウム０．０８５重量部を添加し、反応器内を窒素ガスで置換して圧力を３〜５Ｋｇ／ｃｍ２Ｇに維持しながら８０℃で２０分間重合した。その後スチレン２１重量部を２０重量％の濃度で含むシクロヘキサン溶液を一度に添加して８０℃で２０分間重合し、その後イソプレン３重量部と１，３−ブタジエン１重量部を２０重量％の濃度で含むシクロヘキサン溶液を一度に添加して８０℃で１０分間重合し、次にイソプレン１１重量部と１，３−ブタジエン７重量部とスチレン５重量部を２０重量％の濃度で含むシクロヘキサン溶液を３０分間かけて連続的に添加しながら８０℃で重合し、次にスチレン４４重量部を２０重量％の濃度で含むシクロヘキサン溶液を一度に添加して８０℃で３５分間重合した。その後、反応器中にメタノールをｎ−ブチルリチウムに対して０．９倍モル添加して５分間攪拌した後、安定剤を添加し、溶媒を除去することによって、安定剤を含む組成物の形でブロック共重合体Ｂ−１を得た。
【００３１】
ブロック共重合体Ｂ−２〜Ｂ−４、Ｂ−６〜Ｂ−１０、Ｂ−１２〜１７は、表２〜５に示す組成を用いた以外は、ブロック共重合体Ｂ−１と同様の方法で製造した。また、ブロック共重合体Ｂ−５、Ｂ−１１については、表２〜４に示す組成を用い、メタノールを添加する前に四塩化ケイ素をｎ−ブチルリチウムに対して０．２５倍モル添加したこと以外はＢ−１と同様の方法で製造した。
ブロック共重合体Ｂ−１〜１７のＭＦＲは全て５〜１０の範囲内であった（安定剤を含む組成物について測定した）。
Ｂ−１〜Ｂ−１７のスチレン含有量（重量％）、ショートセグメント率（重量％）、ポリマー構造を表２に示す。
なお、ブロック共重合体Ｂ−１〜Ｂ−１７のショートセグメント率（重量％）については、安定剤を添加する前にサンプルをとって測定を行った。
【００３２】
実施例１〜１５及び比較例１〜４
表３及び表４に示す配合組成を有するブロック共重合体組成物及びブロック共重合体／スチレン樹脂組成物をそれぞれ４０ｍｍシート押出機を用いて押出温度２００℃で押し出すことにより厚さ０．２５ｍｍのシートを成形し、引張弾性率、破断伸び、Ｈａｚｅを上記の方法で測定した。また同条件で厚さ０．６ｍｍのシートを成形し、面衝撃強度を上記の方法で測定した。また、上記の方法でＦＥを評価した。
結果を表３及び表４に示す。
【００３３】
実施例１６〜１７
表５に示す配合組成を有するブロック共重合体／スチレン樹脂組成物を４０ｍｍシート押出機を用いて押出温度２００℃で押し出すことにより厚さ０．２５ｍｍのシートを成形した。
このシートをテンター延伸機で押出方向の直角方向に１０４℃で５倍に一軸延伸することにより、厚さ約６０μｍの延伸フィルム（熱収縮性フィルム）を得た。この熱収縮性フィルムの８０℃収縮率及び温水非融着性を上記の方法で測定した。
また、上記の厚さ０．２５ｍｍのシートをテンター延伸機で押出方向の直角方向に１０８℃、１１２℃で５倍に一軸延伸することにより、厚さ約６０μｍの延伸フィルム（熱収縮性フィルム）を得た。
このようにして得られた３種類の熱収縮性フィルムを用いて、自然収縮率を上記の方法で測定した。
結果を表５に示す。
【００３４】
【表１】
0005062936.tif 000002
【００３５】
【表２】
0005062936.tif 000003
【００３６】
【表３】
0005062936.tif 000004
【００３７】
【表４】
0005062936.tif 000005
【００３８】
【表５】
0005062936.tif 000006
【００３９】
【発明の効果】
本発明のブロック共重合体、ブロック共重合体組成物、ブロック共重合体／スチレン系樹脂組成物から得られるシートなどの成形品は、ＦＥ（ｆｉｓｈ ｅｙｅ）が少ない上に、剛性、伸び、耐衝撃性、透明性、熱収縮特性に優れている。したがって、本発明のブロック共重合体、ブロック共重合体組成物、ブロック共重合体／スチレン系樹脂組成物は、広範な用途に使用できる。例えば、射出成形、吹込成形などによって成形し、ＯＡ機器部品、日用品、食品、雑貨、弱電部品等の容器に使用することができる。特に、熱収縮性フィルム及びラミネート用フィルム等の薄いフィルム、食品・弱電部品等のブリスターケース等の透明シートとして好適に使用することができる。